(57)【要約】【課題】日光や外部環境などによる劣化で繰り返し修復しなければならない外装材（建築・土木・舗装）の塗装面を長期にわたりメンテナンスフリーを可能にする含浸処理による外装材表面保護方法を提供する。【解決手段】新装の外装材塗装面及びすでに塗装され劣化した外装材塗装面の表面を洗浄し、そのうえに水溶性フッ素系コポリーマーを水又は低級アルコールで濃度調整して塗布することを特徴とする。【特許請求の範囲】
【請求項１】
建築物基材の上に塗布された樹脂塗料のうえに水溶性フッ素樹脂コポリマーをオーバーコート処理することを特徴とする外装材塗装膜の表面保護方法。
【請求項２】
上記水溶性フッ素樹脂コポリマーがフルオロアルキルアクリレートコポリマーであることを特徴とする外装材塗装膜の表面保護方法。
【発明の詳細な説明】
【技術分野】
【０００１】  本発明は建築物や塀、擁壁等の外装材塗装の劣化を防止し、さらに表面の雨や排ガス、手垢等の汚れなどを防止することを目的とした外装塗装材の表面保護方法に関するものである。
【背景技術】
【０００２】  従来、外装材の表面保護としてアクリル樹脂等に顔料を配合した表面塗装が一般的に行われている。しかし日光などによる経年変化により数年で表面が荒れたり、剥がれたりして塗り替えが必要となりその際には塗膜を除去するなど多くの経費がかかっていた。【０００３】  そのために外装材表面の耐久性や防汚性を高めるために近年外装材表面に二酸化チタンを主成分とした光触媒により自己洗浄能力をもたせたもの（特許文献１）、あるいは無機のガラスビーズや球状シリカなどの骨材を配合した外装材塗装（特許文献２、３）、またケイ素アルコキシド系塗装材に紫外線吸収剤を配合した無機コーティング剤（特許文献４）など外装材表面処理技術が開発されている。しかしこれらの表面処理は初期投資が高く市場のわずかしか普及されていない。
【先行技術文献】
【特許文献】
【０００４】
【特許文献１】特開２０１２−２５０１３４
【特許文献２】特開２０１２−１８０６５４
【特許文献３】特開２００３−２６４８７
【特許文献４】特開平９−２４９８２２
【発明の概要】
【発明が解決しようとする課題】
【０００５】  本発明の目的は、このような従来技術の課題を背景になされたもので、最も汎用されている通常の表面塗装の外装材の上に本発明者は浸透性フッ素樹脂化合物を主成分としたコーティング剤を含浸処理して、日光や酸化などによる塗装の劣化を防止して耐久性を高める外装材塗装表面の保護方法を提供することである。【０００６】  また、本発明の別の目的は外装材表面の質感を変えずに撥水、撥油性を付与し、親水性と親油性の汚れを同時に防ぐ機能を持たせることである。
【課題を解決するための手段】
【０００５】  上記課題を解決するために、本発明者は浸透性フッ素樹脂化合物を主成分としたコーティング剤を外装材塗装の表面に含浸処理することを特徴とする。【０００６】  さらに詳しくは、フルオロアルキルアクリレートコポリマーを水やアルコールにより濃度調整したコーティング液が最も適する。
【発明の効果】
【０００７】    本発明によれば既存の外装材塗装表面の外観を変えずに耐久性を高め、撥水、撥油により耐汚染性に優れた表面保護膜を提供することが可能となる。
【発明を実施するための最良の形態】
【０００８】  本発明に用いる浸透性表面保護剤は水又は低級アルコールで濃度調整したフルオロアルキルアクリレートコポリマーを用いることを特徴とする。低級アルコールとしてはエタノール、イソプロピルアルコールなどを用いることが出来る。
フルオロアルキルアクリレートコポリマーは通常下記一般化学式（１）で表せるものである。
【化１】
2018038994.tif 000002
【０００９】  （式中、Ｘは水素原子、フッ素原子、塩素原子またはメチル基、Ｙは水素原子、フッ素原子または−ＣＦ（ＣＦ３）２、ｍは１〜３の整数、ｎは３〜３０の整数で表わされるフルオロアルキルアクリレートのコポリマーまたは２種以上のコポリマー、あるいはこれとフルオロアルキル基を含まない単量体との共重合体などがあげられる。分子量は１，０００〜１００，０００程度のものが好ましく、コポリマーのばあいフルオロアルキルアクリレート単位を５〜９５モル％含有しているものが好ましい。特に好ましい成分は、前記式で表わされるＣＦ３（ＣＦ２）４ＣＨ２  ＯＣＯＣ（ＣＨ３）＝ＣＨ２、（ＣＦ３）２  ＣＦ（ＣＦ２）６（ＣＨ２）３  Ｏ  ＣＯＣＨ＝ＣＨ２、（ＣＦ３）２  ＣＦ（ＣＦ２）１０（Ｃ  Ｈ２）３  ＯＣＯＣＨ＝ＣＨ２、ＣＦ３（ＣＦ２）６（Ｃ  Ｈ２）２  ＯＣＯＣ（ＣＨ３）＝ＣＨ２、（ＣＦ３）２  ＣＦ（ＣＦ２）６（ＣＨ２）２  ＯＣＯＣＨ＝ＣＨ２などのほか、ＣＦ３（ＣＦ２）７（ＣＨ２）１１  ＯＣＯＣＨ＝Ｃ  Ｈ２、ＣＦ３（ＣＦ２）７  ＳＯ２  Ｎ（Ｃ３  Ｈ７）（ＣＨ２）２  ＯＣＯＣＨ＝ＣＨ２、ＣＦ３（ＣＦ２）７  ＳＯ２Ｎ（ＣＨ３）（ＣＨ２）２  ＯＣＯＣ（ＣＨ３）＝Ｃ  Ｈ２、（ＣＦ３）２  ＣＦ（ＣＦ２）６  ＣＨ２  ＣＨ（Ｏ  Ｈ）ＣＨ２  ＯＣＯＣＨ＝ＣＨ２、（ＣＦ３）２  ＣＦ（Ｃ  Ｆ２）６  ＣＨ２  ＣＨ（ＯＣＯＣＨ３）ＯＣＯＣ（Ｃ  Ｈ３）＝ＣＨ２などの炭素数３〜３０のフルオロアルキルアクリレートの単独重合体または２種以上の共重合体、さらにこれらのフルオロアルキルアクリレートとフルオロアルキル基を含まない単量体とのコポリマーがあげられる。フルオロアルキル基を含まない単量体としては、たとえばアクリル酸とそのアルキルエステル、メタクリル酸とそのアルキルエステル、アクリルアミド、メタクリルアミド、ジアセトンアクリルアミド、メチロール化ジアセトンアクリルアミドまたはメタクリルアミドなどがあげられる。【００１０】  本発明の表面保護材の施工法として上記浸透性フッ素樹脂保護液を水又は低級アルコール液かその混合液で希釈して樹脂固形分を３〜５％になるよう調整し、外装材塗装面に刷毛またはローラーで１ｍ２あたり５０ｇ程度に均一に塗布し常温で５〜９時間硬化させる。同様に二度塗りしてもよい。
【実施例１】
【００１１】  以下、本発明について、実施例によりさらに詳細に説明する。
外装材メーカーが製造した表１に示した異なる種類の基材および塗料の外装材塗装品のサンプル片について、一つは無処理、もう一つは塗装表面の上に本発明品のフッ素樹脂保護液を１０％イソプロピルアルコール水溶液で希釈して（固形分３％）１ｍ２あたり５０ｇ程度に均一に塗布し常温で６時間硬化させた。【００１２】  ＜耐候促進試験＞
上記外装材塗装品について、東京都立産業技術研究センターにおいてメタルハライドランプ式促進耐候性試験機（スガ試験機株式会社製）を用いて１００時間（三年経時変化に相当）の耐候促進試験を行った。【００１３】  ＜評価試験＞
上記試験サンプルについてＪＩＳ  Ｚ  ８７２２  に基づいてそれぞれ初期の色差ΔＥ１を測定
2018038994.tif 000003
【表１】
2018038994.tif 000004
2018038994.tif 000005
【００１４】表１の結果に示した通り、およそ３年分の耐候試験によって本発明の外装材塗装の表面に処理した場合と未処理では、試験前と試験後の色差は、８種類の試験の平均で未処理品のΔＥ差１．７５に対して処理品はΔＥ差０．２５であり、本発明の表面処理により一般的な外装建材の塗装の寿命が大きく増すことが確認された。
【実施例２】
【００１５】  屋外で直射日光を浴び表面の塗装が白化したスチール製の塗装物の表面を細かいやすりで研磨洗浄し、乾燥した後に本発明のフッ素樹脂保護剤を１０％イソプロピルアルコール水溶液で希釈して固形分を３％に調整し、５０ｇ／ｍ２の割合でローラーを用いて均一に塗布し５時間以上放置し硬化させた。【００１６】  上記フッ素樹脂保護剤処理物の表面性能評価を以下のように行った。【００１７】  ＜表面外観＞
処理前後の塗装表面の外観を、以下のように目視で評価した。
◎  ・・・艶あり良好
○  ・・・やや良好
△  ・・・不良（全体的に一部白濁）
×  ・・・不良（全体的に白濁）【００１８】  ＜撥水性＞
処理前後の垂直の塗装表面に霧吹きで水をかけ、水滴の落下状態を目視で確認した。
◎  ・・・良好（水滴ほとんど落下付着なし）
○  ・・・やや良好（水滴わずかに付着）
△  ・・・不良（水滴として多く付着）
×  ・・・不良（水滴が広がり濡れたまま）【００１９】  ＜撥油性＞
処理前後の垂直の塗装表面に霧吹きで灯油をかけ、灯油の落下状態を目視で確認した。
◎  ・・・良好（油滴ほとんど落下付着なし）
○  ・・・やや良好（油滴わずかに付着）
△  ・・・不良（油滴として多く付着）
×  ・・・不良（油滴が広がり濡れたまま）【００２０】  ＜耐汚染性＞
処理前後の垂直の塗装表面にカーボンブラック粉をこすりつけ、水の霧吹きで洗い流し、その除染性を以下のように目視で判定した。
◎  ・・・完全除去
○  ・・・軽微な汚染
△  ・・・少し汚染
×  ・・・著しく汚染【００２１】  以上の結果を表２に示した。
【表２】
2018038994.tif 000006
【００２２】  ＜評価結果＞
表２の結果から明らかなように、劣化した塗装表面に本発明表面保護処理を施こすことですべての項目において性能が回復しさらにより防汚性に優れた塗装表面が得られることが確認された。
【産業上の利用可能性】
【００１９】  本発明の外装材塗装膜の表面保護方法の実施により施工された外装材塗装は日光などによる劣化を遅延させ、また水性・油性の汚れも防ぎ、多大な費用を要する塗装修復回数を減少させ長期間初期の美観を保つことができる。
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
・外装材（建築・土木・舗装）の基材の上に塗布された樹脂塗料のうえに水溶性フッ素樹脂コポリマーを含浸処理することを特徴とする外装材塗装膜の表面保護方法。
【請求項２】
上記水溶性フッ素樹脂コポリマーがフルオロアルキルアクリレートコポリマーであることを特徴とする外装材塗装膜の表面保護方法。